(57)【要約】主にリサイクル材で構成された環境に配慮した絶縁建設ブロックを開示する。建設ブロックは、シリカ・フューム、スラグ・セメントおよびセメントでコートされた細断ラバータイヤ・ピースを含んで成り、これらは水と混合され、モールドにおいて形成される。建設ブロックは、内側間隙マトリックスに設けられた絶縁発泡材をさらに含んで成ることができる。建設ブロックは、屋根および壁の建設などの用途、ならびにその他の用途のために、高い絶縁性および強度を供する。
2019503953.tif 000002
【特許請求の範囲】
【請求項１】
環境に配慮した絶縁建設ブロックであって、
頂面、該頂面に実質的に平行である底面ならびに該頂面および該底面に実質的に垂直な４つの側面を有するブロックを形成する、シリカ・フリューム、スラグ・セメントおよびセメントでコートされた複数の細断ラバー・ピース、ならびに
前記頂面、前記底面または該頂面および該底面の両方の外側に設けられた１またはそれよりも多いグラウト層
を有して成り、
前記ブロックが、前記頂面と前記底面との間の距離によって規定される深さを有し、
シリカ・フリューム、スラグ・セメントおよびセメントでコートされた複数の細断ラバー・ピースが、内側間隙マトリックス構造を形成する、
環境に配慮した絶縁建設ブロック。
【請求項２】
前記間隙マトリックス構造の少なくとも一部に設けられた発泡絶縁材をさらに有して成る、請求項１に記載の環境に配慮した絶縁建設ブロック。
【請求項３】
前記ブロックが約１２インチ平方である、請求項１に記載の環境に配慮した絶縁建設ブロック。
【請求項４】
前記ブロックの厚さが約２インチよりも大きい、請求項３に記載の環境に配慮した絶縁建設ブロック。
【請求項５】
前記ブロックの厚さが約４インチである、請求項４に記載の環境に配慮した絶縁建設ブロック。
【請求項６】
前記ブロックの厚さが約２インチ〜約２０インチである、請求項４に記載の環境に配慮した絶縁建設ブロック。
【請求項７】
前記ブロックが屋根システムで使用される、請求項２に記載の環境に配慮した絶縁建設ブロック。
【請求項８】
前記屋根システムが低勾配屋根システムを含んで成る、請求項７に記載の環境に配慮した絶縁建設ブロック。
【請求項９】
壁、デッキまたは歩道の建設に使用するための、請求項１に記載の環境に配慮した絶縁建設ブロック。
【請求項１０】
環境に配慮した絶縁建設ブロックの製造方法であって、
実質的に乾燥したシリカ・フリュームとスラグ・セメントとセメントとを共に混合すること、
その後、実質的に乾燥したシリカ・フリュームとスラグ・セメントとセメントとの混合物に、細断ラバー・ピースを加え、該細断ラバーが実質的に完全にコートされるまで混合すること、
その後、シリカ・フリュームとスラグ・セメントとセメントと細断ラバー・ピースとの実質的に乾燥した混合物が、十分にウェット状態になるまで水を加えること、
その後、シリカ・フリュームとスラグ・セメントとセメントと細断ラバー・ピースとのウェット混合物を、グラウト層の頂部におけるモールドへと、該モールドが実質的に満たされるまで注ぐこと、
各モールドに蓋を取り付けること、ならびに
各モールドを乾燥させること
を含んで成る、製造方法。
【請求項１１】
前記モールドを周囲空気において乾燥する、請求項１２に記載の環境に配慮した絶縁建設ブロックの製造方法。
【発明の詳細な説明】
【技術分野】
【０００１】
本発明は、主にリサイクル材で構成された環境に配慮した絶縁建設ブロックに関する。建設ブロックは、シリカ・フリューム、スラグ・セメントおよびセメントでコートされた細断ラバータイヤ・ピースを含んで成り、これらは水と混合され、モールドにおいて形成される。建設ブロックは、内側間隙マトリックスに設けられた絶縁発泡材をさらに含んで成ることができる。建設ブロックは、屋根および壁の建設などの用途、ならびにその他の用途のために、高い絶縁性および強度を供する。
【背景技術】
【０００２】
多くの先進国において、建物の建設および使用は、エネルギーの主要な消費主体であり、かつ温室効果ガス排出の主要な生産主体である。持続可能な建築は、材料、エネルギーおよび開発スペースの使用における効率化と緩和によって、建物の環境へのネガティブな影響を最小限に抑えることを目指している。持続可能な建築は、建設環境の設計におけるエネルギーおよび環境保護を重視したアプローチを用いる。
【０００３】
グリーン・ビルディング（green building）（緑の建設、または持続可能な建物とも呼ばれる）とは、敷地から設計、建設、運営、保守、改築、解体までの建物のライフサイクル全体にわたって、環境に配慮され、かつ資源効率が高いプロセスの構造および使用の両方に言及する。ＢＲＥＥＡＭ（英国）、ＬＥＥＤ（登録商標）（アメリカおよびカナダ）、ＤＧＮＢ（ドイツ）、ＣＡＳＢＥＥ（日本）ならびにＶＥＲＤＥＧＢＣｅ（スペイン）などのグリーン・ビルディング評価システムは、構造物の環境性能レベルを決定するのに役立つ。これらのシステムは、敷地の位置付けおよび維持、水の保全、エネルギー、建材、ならびに居住者の快適さおよび健康などのカテゴリにおけるグリーンなデザインをサポートする建物の特徴のための信用（credit）を与える。信用の数は、一般に成果のレベルを決定する。また、国際コード協議会の国際グリーン建設法案などのグリーン・ビルディングのコードおよびスタンダードは、材料または冷暖房などのグリーン・ビルディングの要素に最低限の必要性を設定する、スタンダード開発機関によって策定されたルールである。
【０００４】
エネルギーおよび環境デザイン（ＬＥＥＤ（登録商標））におけるリーダーシップは、アメリカ・グリーン・ビルディング協議会（ＵＳＧＢＣ）によって開発されたアメリカおよびカナダにおけるグリーン・ビルディングの設計、建設、運営、維持のための一連の評価システムである。建物のＬＥＥＤ（登録商標）認定は、グリーン・ビルディングにおける成果の最高功績として世界中で認められている。ＬＥＥＤ（登録商標）認定の建物では、運用費用が少なく、エネルギーおよび水道費を４０％も削減できる。世界中の企業および組織は、ＬＥＥＤ（登録商標）を使用して建物の効率を高め、新しい雇用の創出、優れた人材の獲得と維持、事業拡大、新興技術への投資に用いることができる価値あるリソースを解放する。
【０００５】
ＬＥＥＤ（登録商標）の目的は、環境性能、効率性ならびに居住者の健康および福利を最優先の目標として構築された建物を登録するスタンダードな認証プロセスを供することである。建物は、ＵＳＧＢＣによって設定された一連のカテゴリに基づいて、様々なレベルの認証に関してポイントを受ける。例えば、ポイントは以下の特徴に関して与えられる。
・居住環境を保護もしくは復元する、または空地を最大化する敷地開発
・不浸透性の表面を最小化する雨水設計
・不浸透性を低減し、また浸透を促進し、汚染物質の量を減らし、ならびに植生の屋根を使用するために代替表面および非建設技術を使用するヒート・アイランド効果
・永続的に灌漑しない、または飲用可能な消費を最小化するグリーン屋根（または緑の屋根、green roof）システムを使用することによる水の効率性
・建物およびシステムのエネルギー効率を最低レベルに設定することによる、エネルギーおよび最適化、ならびに
・バージン材の需要を減らし、また廃棄物を削減するための、ならびにリサイクルされた部品を使用するための、ならびに建物の５００マイル以内で製造され、組み立てられた地域材を使用するための建設材および製品を再利用する材料およびリソース
【０００６】
屋根面の５０％以上に設置されたグリーン屋根システムは、ＬＥＥＤ（登録商標）認定に関して２ポイントを実質的に保証し、さらに追加の７＋ポイントを付与することができる。これは、建物がＬＥＥＤ（登録商標）認定を取得するために必要な総ポイント数のほぼ２０％である。
【０００７】
低勾配屋根システム（low slope roofing systems）は、建物での使用のために開発されている。低勾配屋根システムは、一般に、絶縁層で覆われた金属またはコンクリートでできた建設用デッキを含み、絶縁材は防水膜で覆われている。商業的な低傾斜屋根システムは、屋根を包み（rolled）機械的な固定具で取り付けられ、化学接着剤で接着され、または砂利、石もしくは舗装材などのバラストで保持されるプレハブシートの単層膜を使用してもよい。すなわち、ベースシート、布地補強層および暗色保護表面層から成るビルドアップ屋根、補強織物を有するプラスチックまたはラバー材の１またはそれよりも多い層を有し、鉱物顆粒または滑らかな仕上げで表面処理された変性ビチューメン・シート膜（modified bitumen sheet membranes）、ならびに屋根に接着してポリウレタンを覆うように位置付けられた金属またはタイルのような保護コーティングを有する１の固体片を形成するように、反応して膨張する２つの液体化学物を共に混合することによって構成されたスプレー・ポリウレタン発泡材の屋根であってもよい。
【０００８】
ますます多くの建物が空調されるにつれて、また冷暖房両方の使用が劇的に増加し、エネルギーコストがますます増加するについて、低勾配の屋根絶縁材は、１９６０年代以降に普及した。近年、絶縁レベルは、コードで指定されているか、または建物の使用および地理的位置に起因して、Ｒ３０を超えている場合がある。
【０００９】
絶縁パネルは、建物のエンベロープ（または包装材、envelope）の一部または全部を形成するために、壁および屋根の建設用途に使用されることが知られている。典型的に、絶縁パネルは、対向する内面および外面を有し、それらの表面間に接着される絶縁発泡材コアを有する。次いで、パネルを支持構造に取り付けて、建物における壁用途または屋根用途を形成することができる。
【００１０】
タイヤのリサイクルまたはラバーのリサイクルは、摩耗または修復不能な損傷のためにもはや車両での使用に適当でない車両のタイヤをリサイクルするプロセスである。これらのタイヤは、大量生産されているために、大量かつ処理が困難な廃棄物源であり、それらは環境に問題のある多くの成分を含んでいるという事実がある。環境保護庁（ＥＰＡ）は、アメリカだけでも毎年約３億本のスクラップ・タイヤが生じると推定している。これらのタイヤのうち、６０００万本以上が埋立地、海洋、湖沼において、最終的に環境に大きな損害を与える。現地のリサイクル施設では、毎年膨大な量のタイヤが生じており、それらを再利用できるオプションが非常に限られているため、この問題に対処するのは非常に困難である。
【００１１】
廃棄タイヤを問題とする同様の特性、つまり安価な可用性、かさばり（bulk）、弾力性は、リサイクルの魅力的なターゲットにもなる。バスケットコートへの使用、ホットメルト・アスファルトにおける使用、焼却工場および新しい靴製品におけるＲＤＦの燃焼価値を高めるための使用に、タイヤをリサイクルすることが知られている。
【発明の概要】
【００１２】
本発明は屋根、壁および他の建設用途のための環境に配慮した（または環境に責任を持つ、もしくは環境対応の、environmentally responsible）絶縁建設ブロック（または断熱構造ブロック、insulating construction block）に関する。環境に配慮した絶縁建設ブロックは、主にリサイクル材、具体的には、シリカ・フリューム（silica flume）、スラグ・セメント（slag cement）およびセメントでコートされた細断ラバータイヤ・ピース（shredded rubber tire pieces）で構成され、それらは水と混合されてモールドにおいて形成される。建設ブロックは、ブロックの内側間隙マトリックス（または内側開口マトリックス、もしくは内側オープン・マトリックス、interior open matrix）に設けられた絶縁発泡材（または断熱フォーム、insulation foam）をさらに含んで成ることができる。建設ブロックは、屋根および壁の建設などの用途において、高い絶縁性および強度を供する。
【００１３】
本発明の一態様では、環境に配慮した絶縁建設ブロックが、屋根建設での使用のために供される。この態様では、環境に配慮した絶縁建設ブロックは、隣り合う（next）実質的に同様の環境に配慮した絶縁建設ブロックと並んで設けられる。一態様では、複数の環境に配慮した絶縁建設ブロックは、「排水のための傾斜（slope to drain）」をもつ屋根システム（roofing system）を形成するようにテーパ状（tapered）になっている。
【００１４】
本発明の一態様では、環境に配慮した絶縁建設ブロックが、壁建設での使用のために供される。この態様では、環境に配慮した絶縁建設ブロックは、隣り合う実質的に同様の環境に配慮した絶縁建設ブロックと並んで設けられる。
【００１５】
本発明の一態様では、環境に配慮した絶縁建設ブロックが壁建設での使用のために供される。この態様では、環境に配慮した絶縁建設ブロックは、隣り合う実質的に同様の環境に配慮した絶縁建設ブロックと積み重ねられて設けられる。
【００１６】
本発明の一態様では、デッキ建設での使用のために、環境に配慮した絶縁建設ブロックが供される。この態様では、環境に配慮した絶縁建設ブロックは、隣り合う実質的に同様の環境に配慮した絶縁建設ブロックと並んで設けられる。
【００１７】
本発明の一態様では、環境に配慮した建設ブロックが歩道建設での使用のために供される。この態様では、環境に配慮した構成ブロックは、隣り合う実質的に同様の環境に配慮した絶縁建設ブロックと並んで設けられる。
【００１８】
環境に配慮した絶縁建設ブロックは、細断ラバータイヤ・ピースがコートされるまで、シリカ・フリューム、スラグ・セメントおよびセメントと乾燥混合された複数の細断ラバー・ピースを含んで成る。次いで、水をその乾燥混合物に添加し、その後、ウェット混合物をグラウト層（layer of grout）の頂部におけるモールドに位置付け、そこで環境に配慮した絶縁建設ブロックへと乾燥する。乾燥した環境に配慮した絶縁建設ブロックは、内側間隙マトリックスを含んで成る。
【００１９】
本発明の一態様では、環境に配慮した絶縁建設ブロックの間隙マトリックスにおいて絶縁発泡材が設けられる。
【００２０】
本発明の一態様では、環境に配慮した絶縁建設ブロックは、底面、グラウト層を含んで成る頂面、ならびに頂面および底面に実質的に垂直な４つの側面を含んで成る。環境に配慮した絶縁建設ブロックは、頂面と底面との間の距離によって規定される厚みを有する。
【００２１】
本発明の一態様では、環境に配慮した絶縁建設ブロックは、グリーン屋根システム（green roofing system）に利用される。環境に配慮した絶縁建設ブロックの底面は、環境に配慮した絶縁建設ブロックを屋根デッキに結合する高強度の自己硬化グラウト層に位置付けられる。接着剤または接着剤の層は、メンブレン屋根システム（membrane roofing systems）が接着する、環境に配慮した絶縁建設ブロックの頂部のグラウト表面に位置付けられる。
【００２２】
一態様では、環境に配慮した絶縁建設ブロックは、壁または他の垂直建設（デッキもしくは歩道）の建設に利用される。
【図面の簡単な説明】
【００２３】
本発明は、添付の図面を参照して一例として記載される。図面における同様の符号は同様の要素を示す。
【００２４】
【図１】図１は、本発明の一態様による、環境に配慮した絶縁建設ブロックを含んで成る屋根システムを示す。
【図２Ａ】図２Ａは、本発明の一態様による、環境に配慮した絶縁建設ブロックの製造工程を示す。
【図２Ｂ】図２Ｂは、本発明の一態様による、環境に配慮した絶縁建設ブロックの製造工程を示す。
【図２Ｃ】図２Ｃは、本発明の一態様による、環境に配慮した絶縁建設ブロックの製造工程を示す。
【図２Ｄ】図２Ｄは、本発明の一態様による、環境に配慮した絶縁建設ブロックの製造工程を示す。
【図２Ｅ】図２Ｅは、本発明の一態様による、環境に配慮した絶縁建設ブロックの製造工程を示す。
【図２Ｆ】図２Ｆは、本発明の一態様による、環境に配慮した絶縁建設ブロックの製造工程を示す。
【図２Ｇ】図２Ｇは、本発明の一態様による、環境に配慮した絶縁建設ブロックの製造工程を示す。
【図３】図３は、本発明の一態様による、間隙マトリックスに設けられた絶縁発泡材を有する環境に配慮した絶縁建設ブロックを示す。
【発明を実施するための形態】
【００２５】
本発明は屋根、壁および他の建設用途のための環境に配慮した絶縁建設ブロックに関する。環境に配慮した絶縁建設ブロックは、主にリサイクル材、具体的には、シリカ・フリューム、スラグ・セメントおよびセメントでコートされた細断ラバー・ピースで構成され、それらは水と混合されて、間隙マトリックスを有するブロックを形成するようにグラウト層において、モールドで形成される。建設ブロックは、内側間隙マトリックスに設けられた絶縁発泡材をさらに含んで成ることができる。建設ブロックは、高い絶縁性および強度を供する。
【００２６】
本発明の一態様では、環境に配慮した絶縁建設ブロックが、屋根建設での使用のために供される。この態様では、環境に配慮した絶縁建設ブロックは、隣り合う実質的に同様の環境に配慮した絶縁建設ブロックと並んで設けられる。
【００２７】
本発明の一態様では、環境に配慮した絶縁建設ブロックが、屋根建設での使用のために供される。この態様では、環境に配慮した絶縁建設ブロックは、隣り合う実質的に同様の環境に配慮した絶縁建設ブロックと並んで設けられる。一態様では、複数の環境に配慮した絶縁建設ブロックは、「排水のための傾斜」をもつ屋根システムを形成するようにテーパ状になっている。
【００２８】
本発明の一態様では、環境に配慮した絶縁建設ブロックが壁建設での使用のために供される。この態様では、環境に配慮した絶縁建設ブロックは、隣り合う実質的に同様の環境に配慮した絶縁建設ブロックと積み重ねられて設けられ、グラウト層は隣接する環境に配慮した絶縁建設ブロック間に位置付けられる。
【００２９】
本発明の一態様では、デッキ建設での使用のために、環境に配慮した絶縁建設ブロックが供される。この態様では、環境に配慮した絶縁建設ブロックは、隣り合う実質的に同様の環境に配慮した絶縁建設ブロックと並んで設けられる。
【００３０】
本発明の一態様では、環境に配慮した建設ブロックが歩道建設での使用のために供される。この態様では、環境に配慮した構成ブロックは、隣り合う実質的に同様の環境に配慮した絶縁建設ブロックと並んで設けられる。
【００３１】
本発明の一態様では、環境に配慮した絶縁建設ブロックの間隙マトリックスへと絶縁発泡材が設けられる。
【００３２】
本発明の一態様では、環境に配慮した絶縁建設ブロックは、底面、グラウト層を含んで成る底面に実質的に平行な頂面、ならびに頂面および底面に実質的に垂直な４つの側面を含んで成る。環境に配慮した絶縁建設ブロックは、頂面と底面との間の距離によって規定される厚みを有する。
【００３３】
一態様では、細断されたラバー・ピースは細断タイヤを含んで成る。一態様では、細断ラバー・ピースは約２インチの公称厚さである。一態様では、細断ラバー・ピースの厚さは約２インチよりも大きい。一態様では、細断ラバー・ピースは、約２インチよりも大きく、約２０インチ以下の厚さを有する。
【００３４】
本発明の一態様では、環境に配慮した絶縁建設ブロックは、グリーン屋根システムに利用される。環境に配慮した絶縁建設ブロックの底面は、環境に配慮した絶縁建設ブロックを屋根デッキに結合する、高強度の自己硬化グラウト層に位置付けられる。接着層または接着剤は、現行のメンブレン屋根システムが接着する、環境に配慮した絶縁建設ブロックの頂面に位置付けられる。
【００３５】
一態様では、環境に配慮した絶縁建設ブロックは、壁または他の垂直建設（デッキもしくは歩道）の建設に利用される。
【００３６】
本発明の一態様では、環境に配慮した絶縁建設ブロックは、（底面から頂面まで測定される）約２インチから約２０インチの範囲の厚さ、（側面に沿って測定される）１２インチ四方の長さおよび幅を有する。環境に配慮した絶縁建設ブロックの他の寸法は、本発明の原理に従って構成してもよく、これらの記載する寸法は単なる例として挙げられており、本発明を限定するものではない。
【００３７】
図面を参照すると、図１は、環境に配慮した絶縁建設ブロック１１０を含んで成る屋根システム１００の一態様を示す。屋根システム１００は、金属またはコンクリートのデッキ１３０および複数の環境に配慮した絶縁建設ブロック１１０を含む、低傾斜の屋根構造１２０を含んで成る。環境に配慮した絶縁建設ブロック１１０が、高強度の自己硬化グラウト１４０を使用して金属またはコンクリートのデッキ１３０に取り付けられ、防水膜１５０が、環境に配慮した絶縁建設ブロック１１０の頂面１１５に設けられた接着剤または接着層１２５に設けられる。
【００３８】
一態様では、防水膜１５０は、既存の膜、または屋根もしくは他の建設の目的のために開発されたあらゆる膜を含む。防水膜１５０は、建設の使用および気候に応じて変更してもよい。
【００３９】
一態様では、屋根システムは、強風などの厳しい気象条件に耐えるように設計された建設基準を満たしている。１０１．４．２フロリダ・ビルディング・コード（ＦＢＣ）は、例えば、「すべての公的および私的な建物、構造物の建設、建築、改変、改修、修理、設置、使用および占有、配置、保守、除去および解体」に適用され、設計風速に起因する風力に耐える建物の要件を規定している。フロリダ州ブロワード郡では、建物は１４０ｍｐｈの風力に耐えなければならず、フロリダ州マイアミ−デイド郡では、建物は１４６ｍｐｈの風力に耐えなければならない。他の基準として、例えば、ＡＳＣＥ（アメリカ土木学会）−７およびフロリダ・ステートート５５３．８４４があり、「風雨損失の緩和、すなわち、屋根および開口部の保護の要件」と題される建設物基準が規定されている。これらの基準は、屋根の交換にも適用される場合がある。
【００４０】
図２Ａ〜図２Ｇは、本発明の一態様による、環境に配慮した絶縁建設ブロックの製造工程を示す。
【００４１】
図２Ａに示すように、乾燥混合物は、シリカ・フリューム、スラグ・セメントおよびセメントから作られる。
【００４２】
図２Ｂに示すように、細断したタイヤ片を乾燥混合物に加え、コートされるまで混合する。
【００４３】
図２Ｃに示すように、乾燥混合物が十分にウェット状態になるまで水を乾燥混合物に加える。
【００４４】
図２Ｄに示すように、モールドを準備し、各モールドの底にグラウト層を加える。
【００４５】
図２Ｅに示すように、ウェット混合物を満杯になるまで各モールドへと加える。
【００４６】
図２Ｆに示すように、各モールドに蓋を取り付け、乾燥するまで周囲空気に置く。
【００４７】
図２Ｇに示すように、乾燥した環境に配慮した絶縁建設ブロックを、モールドから取り除き、使用の準備が整う。
【００４８】
図３は、本発明の一態様による内側間隙マトリックスに設けられた絶縁発泡材３１０を有する環境に配慮した絶縁建設ブロック３００を示す。環境に配慮した絶縁建設ブロック３００は、グラウト層３１５を有する頂面３０１、底面３０２および４つの側壁３０３を有する。細断ラバータイヤ・ピース３０５は、シリカ・フリューム、スラグ・セメントおよびセメントでコートされ、次いで水と混合され、乾燥されて環境に配慮した絶縁建設ブロック３００の内側間隙マトリックスを形成する。この態様では、絶縁発泡体３２０は、環境に配慮した絶縁建設ブロック３００の内側間隙マトリックスの一部または全部に設けられる。
【実施例】
【００４９】
以下の例は、環境に配慮した絶縁建設ブロックの製造および特性をさらに詳細に示す。この例は単なる例示であって、決して本発明の範囲を限定するものではない。
【００５０】
（環境に配慮した絶縁建設ブロックの製造）
１ガロンのシリカ・フリュームと１ガロンのスラグ・セメントと１．５ガロンのセメントとを少なくとも２分間共に混合した。細断タイヤ・ピースの７５Ｉｂｓを混合物に加え、得られた混合物をさらに５分間混合した。その後、２ガロンの水を加えて乾燥混合物をウェットさせた。混合物を十分にウェット状態とし、１２インチ×１２インチのサイズ、４インチの深さのモールドに混合物を注ぎ入れ、これに１／２インチのグラウトを前もって加えた。モールドを充填し、蓋でモールド覆って閉じ、室温、周囲環境において５日間乾燥させた。混合物を各モールドにおいて乾燥し、得られた環境に配慮した絶縁建設ブロックを取り外し、建設に使用できる状態とした。
【００５１】
（パラ（para）のプロセスに従って作られた環境に配慮した絶縁建設ブロック）
［００５０］で準備した環境に配慮した絶縁建設ブロックを揚圧力耐性（uplift pressure resistance）について試験した。国際コード協議会（International Code Council（登録商標））のテスト・アプリケーション・スタンダード（ＴＡＳ）１１４−９５アペンディクス「Ｄ」に従い、マイアミ・デイド・カウンティの揚圧力プロトコル（Miami Dade County uplift protocol）に従って、コンクリート・デッキに直接混合した１インチのモルタルの頂部および底部のトッピングを含む、１２インチ×１２インチの細断タイヤ混合物を使用して、５０００Ｉｂシャティヨン耐久力テスタ（5000 Ib. capacity force Chatillon tester）を用いて、試験を実施した。失敗圧力は９３７．５ｐｓｆで、フロリダ州マイアミ−デイド郡での最低基準４５ｐｓｆをはるかに上回った。
【００５２】
上記の記載において、本発明をその特定の例示的な態様を参照して記載した。本発明のより広い主旨および範囲から逸脱することなく、本発明の原理を利用する、変更または他の態様または変形を考え得ることは、本発明を理解する当業者には明らかであろう。したがって、明細書および図面は、限定的ではなく例示的なものとみなされるべきである。
【図１】
2019503953.tif 000003
【図２Ａ】
2019503953.tif 000004
【図２Ｂ】
2019503953.tif 000005
【図２Ｃ】
2019503953.tif 000006
【図２Ｄ】
2019503953.tif 000007
【図２Ｅ】
2019503953.tif 000008
【図２Ｆ】
2019503953.tif 000009
【図２Ｇ】
2019503953.tif 000010
【図３】
2019503953.tif 000011
【手続補正書】
【提出日】平成29年5月2日(2017.5.2)
【手続補正１】
【補正対象書類名】特許請求の範囲
【補正対象項目名】全文
【補正方法】変更
【補正の内容】
【特許請求の範囲】
【請求項１】
環境に配慮した絶縁建設ブロックであって、
頂面、該頂面に実質的に平行である底面ならびに該頂面および該底面に実質的に垂直な４つの側面を有するブロックを形成する、シリカ・フューム、スラグ・セメントおよびセメントでコートされた複数の細断ラバー・ピース、ならびに
前記頂面、前記底面または該頂面および該底面の両方の外側に設けられた１またはそれよりも多いグラウト層
を有して成り、
前記ブロックが、前記頂面と前記底面との間の距離によって規定される深さを有し、
シリカ・フューム、スラグ・セメントおよびセメントでコートされた複数の細断ラバー・ピースが、内側間隙マトリックス構造を形成し、
細断ラバー・ピースが、細断ラバー・ピース、シリカ・フューム、スラグ・セメントおよびセメントの少なくとも５０重量％を含んで成る、
環境に配慮した絶縁建設ブロック。
【請求項２】
前記間隙マトリックス構造の少なくとも一部に設けられた発泡絶縁材をさらに有して成る、請求項１に記載の環境に配慮した絶縁建設ブロック。
【請求項３】
前記ブロックが約１２インチ平方である、請求項１に記載の環境に配慮した絶縁建設ブロック。
【請求項４】
前記ブロックの厚さが約２インチよりも大きい、請求項３に記載の環境に配慮した絶縁建設ブロック。
【請求項５】
前記ブロックの厚さが約４インチである、請求項４に記載の環境に配慮した絶縁建設ブロック。
【請求項６】
前記ブロックの厚さが約２インチ〜約２０インチである、請求項４に記載の環境に配慮した絶縁建設ブロック。
【請求項７】
前記ブロックが屋根システムで使用される、請求項２に記載の環境に配慮した絶縁建設ブロック。
【請求項８】
前記屋根システムが低勾配屋根システムを含んで成る、請求項７に記載の環境に配慮した絶縁建設ブロック。
【請求項９】
壁、デッキまたは歩道の建設に使用するための、請求項１に記載の環境に配慮した絶縁建設ブロック。
【請求項１０】
環境に配慮した絶縁建設ブロックの製造方法であって、
実質的に乾燥したシリカ・フュームとスラグ・セメントとセメントとを共に混合すること、
その後、実質的に乾燥したシリカ・フュームとスラグ・セメントとセメントとの混合物に、細断ラバー・ピースを加え、該細断ラバーが実質的に完全にコートされるまで混合すること、
その後、シリカ・フュームとスラグ・セメントとセメントと細断ラバー・ピースとの実質的に乾燥した混合物が、十分にウェット状態になるまで水を加えること、
その後、シリカ・フュームとスラグ・セメントとセメントと細断ラバー・ピースとのウェット混合物を、グラウト層の頂部におけるモールドへと、該モールドが実質的に満たされるまで注ぐこと、
各モールドに蓋を取り付けること、ならびに
各モールドを乾燥させることを含んで成り、
細断ラバー・ピースが、細断ラバー・ピース、シリカ・フューム、スラグ・セメントおよびセメントの少なくとも５０重量％を含んで成る、
製造方法。
【請求項１１】
前記モールドを周囲空気において乾燥する、請求項１０に記載の環境に配慮した絶縁建設ブロックの製造方法。
【手続補正２】
【補正対象書類名】明細書
【補正対象項目名】０００１
【補正方法】変更
【補正の内容】
【０００１】
本発明は、主にリサイクル材で構成された環境に配慮した絶縁建設ブロックに関する。建設ブロックは、シリカ・フューム、スラグ・セメントおよびセメントでコートされた細断ラバータイヤ・ピースを含んで成り、これらは水と混合され、モールドにおいて形成される。建設ブロックは、内側間隙マトリックスに設けられた絶縁発泡材をさらに含んで成ることができる。建設ブロックは、屋根および壁の建設などの用途、ならびにその他の用途のために、高い絶縁性および強度を供する。
【手続補正３】
【補正対象書類名】明細書
【補正対象項目名】００１２
【補正方法】変更
【補正の内容】
【００１２】
本発明は屋根、壁および他の建設用途のための環境に配慮した（または環境に責任を持つ、もしくは環境対応の、environmentally responsible）絶縁建設ブロック（または断熱構造ブロック、insulating construction block）に関する。環境に配慮した絶縁建設ブロックは、主にリサイクル材、具体的には、シリカ・フューム（silica fume）、スラグ・セメント（slag cement）およびセメントでコートされた細断ラバータイヤ・ピース（shredded rubber tire pieces）で構成され、それらは水と混合されてモールドにおいて形成される。建設ブロックは、ブロックの内側間隙マトリックス（または内側開口マトリックス、もしくは内側オープン・マトリックス、interior open matrix）に設けられた絶縁発泡材（または断熱フォーム、insulation foam）をさらに含んで成ることができる。建設ブロックは、屋根および壁の建設などの用途において、高い絶縁性および強度を供する。
【手続補正４】
【補正対象書類名】明細書
【補正対象項目名】００１８
【補正方法】変更
【補正の内容】
【００１８】
環境に配慮した絶縁建設ブロックは、細断ラバータイヤ・ピースがコートされるまで、シリカ・フューム、スラグ・セメントおよびセメントと乾燥混合された複数の細断ラバー・ピースを含んで成る。次いで、水をその乾燥混合物に添加し、その後、ウェット混合物をグラウト層（layer of grout）の頂部におけるモールドに位置付け、そこで環境に配慮した絶縁建設ブロックへと乾燥する。乾燥した環境に配慮した絶縁建設ブロックは、内側間隙マトリックスを含んで成る。
【手続補正５】
【補正対象書類名】明細書
【補正対象項目名】００２５
【補正方法】変更
【補正の内容】
【００２５】
本発明は屋根、壁および他の建設用途のための環境に配慮した絶縁建設ブロックに関する。環境に配慮した絶縁建設ブロックは、主にリサイクル材、具体的には、シリカ・フューム、スラグ・セメントおよびセメントでコートされた細断ラバー・ピースで構成され、それらは水と混合されて、間隙マトリックスを有するブロックを形成するようにグラウト層において、モールドで形成される。建設ブロックは、内側間隙マトリックスに設けられた絶縁発泡材をさらに含んで成ることができる。建設ブロックは、高い絶縁性および強度を供する。
【手続補正６】
【補正対象書類名】明細書
【補正対象項目名】００４１
【補正方法】変更
【補正の内容】
【００４１】
図２Ａに示すように、乾燥混合物は、シリカ・フューム、スラグ・セメントおよびセメントから作られる。
【手続補正７】
【補正対象書類名】明細書
【補正対象項目名】００４８
【補正方法】変更
【補正の内容】
【００４８】
図３は、本発明の一態様による内側間隙マトリックスに設けられた絶縁発泡材３１０を有する環境に配慮した絶縁建設ブロック３００を示す。環境に配慮した絶縁建設ブロック３００は、グラウト層３１５を有する頂面３０１、底面３０２および４つの側壁３０３を有する。細断ラバータイヤ・ピース３０５は、シリカ・フューム、スラグ・セメントおよびセメントでコートされ、次いで水と混合され、乾燥されて環境に配慮した絶縁建設ブロック３００の内側間隙マトリックスを形成する。この態様では、絶縁発泡体３２０は、環境に配慮した絶縁建設ブロック３００の内側間隙マトリックスの一部または全部に設けられる。
【手続補正８】
【補正対象書類名】明細書
【補正対象項目名】００５０
【補正方法】変更
【補正の内容】
【００５０】
（環境に配慮した絶縁建設ブロックの製造）
１ガロンのシリカ・フュームと１ガロンのスラグ・セメントと１．５ガロンのセメントとを少なくとも２分間共に混合した。細断タイヤ・ピースの７５Ｉｂｓを混合物に加え、得られた混合物をさらに５分間混合した。その後、２ガロンの水を加えて乾燥混合物をウェットさせた。混合物を十分にウェット状態とし、１２インチ×１２インチのサイズ、４インチの深さのモールドに混合物を注ぎ入れ、これに１／２インチのグラウトを前もって加えた。モールドを充填し、蓋でモールド覆って閉じ、室温、周囲環境において５日間乾燥させた。混合物を各モールドにおいて乾燥し、得られた環境に配慮した絶縁建設ブロックを取り外し、建設に使用できる状態とした。
【手続補正書】
【提出日】平成30年10月12日(2018.10.12)
【手続補正１】
【補正対象書類名】特許請求の範囲
【補正対象項目名】全文
【補正方法】変更
【補正の内容】
【特許請求の範囲】
【請求項１】
環境に配慮した絶縁建設ブロックであって、
頂面、該頂面に実質的に平行である底面ならびに該頂面および該底面に実質的に垂直な４つの側面を有するブロックを形成する、シリカ・フューム、スラグ・セメントおよびセメントでコートされた複数の細断ラバー・ピース、ならびに
前記頂面、前記底面または該頂面および該底面の両方の外側に設けられた１またはそれよりも多いグラウト層
を有して成り、
前記ブロックが、前記頂面と前記底面との間の距離によって規定される深さを有し、
シリカ・フューム、スラグ・セメントおよびセメントでコートされた前記複数の細断ラバー・ピースが、内側間隙マトリックス構造を形成し、
前記細断ラバー・ピースが、該細断ラバー・ピース、シリカ・フューム、スラグ・セメントおよびセメントの少なくとも５０重量％を構成して成る、
環境に配慮した絶縁建設ブロック。
【請求項２】
前記間隙マトリックス構造の少なくとも一部に設けられた発泡絶縁材をさらに有して成る、請求項１に記載の環境に配慮した絶縁建設ブロック。
【請求項３】
前記ブロックが約１２インチ平方である、請求項１に記載の環境に配慮した絶縁建設ブロック。
【請求項４】
前記ブロックの厚さが約２インチよりも大きい、請求項３に記載の環境に配慮した絶縁建設ブロック。
【請求項５】
前記ブロックの厚さが約４インチである、請求項４に記載の環境に配慮した絶縁建設ブロック。
【請求項６】
前記ブロックの厚さが約２インチ〜約２０インチである、請求項４に記載の環境に配慮した絶縁建設ブロック。
【請求項７】
前記ブロックが屋根システムで使用される、請求項２に記載の環境に配慮した絶縁建設ブロック。
【請求項８】
前記屋根システムが低勾配屋根システムを含んで成る、請求項７に記載の環境に配慮した絶縁建設ブロック。
【請求項９】
壁、デッキまたは歩道の建設に使用するための、請求項１に記載の環境に配慮した絶縁建設ブロック。
【請求項１０】
環境に配慮した絶縁建設ブロックの製造方法であって、
実質的に乾燥したシリカ・フュームとスラグ・セメントとセメントとを共に混合すること、
その後、実質的に乾燥したシリカ・フュームとスラグ・セメントとセメントとの混合物に、細断ラバー・ピースを加え、該細断ラバーが実質的に完全にコートされるまで混合すること、
その後、シリカ・フュームとスラグ・セメントとセメントと細断ラバー・ピースとの実質的に乾燥した混合物が、十分にウェット状態になるまで水を加えること、
その後、シリカ・フュームとスラグ・セメントとセメントと細断ラバー・ピースとのウェット混合物を、グラウト層の頂部におけるモールドへと、該モールドが実質的に満たされるまで注ぐこと、
各モールドに蓋を取り付けること、ならびに
各モールドを乾燥させることを含んで成り、
前記細断ラバー・ピースが、該細断ラバー・ピース、シリカ・フューム、スラグ・セメントおよびセメントの少なくとも５０重量％を構成して成る、
製造方法。
【請求項１１】
前記モールドを周囲空気において乾燥する、請求項１０に記載の環境に配慮した絶縁建設ブロックの製造方法。
【国際調査報告】
2019503953.tif 000012